(57)【要約】【課題】十分に異物が取り除かれ、経時安定性も高い精製組成物を得ることができ、この精製組成物からは良好な赤外線遮蔽性及びコントラスト特性を兼ね備える赤外線遮断フィルターを得ることができる赤外線吸収組成物の精製方法及び赤外線吸収組成物の製造方法を提供する。【解決手段】本発明は、波長８００ｎｍ以上２０００ｎｍ以下の範囲に極大吸収波長を有する金属酸化物を含有する赤外線吸収組成物の精製方法において、濾材（Ｉ）、及び上記濾材（Ｉ）の下流側に配置される濾材（ＩＩ）を有する濾過装置により上記赤外線吸収組成物を濾過する工程を備え、上記濾材（Ｉ）の臨界表面張力が、上記濾材（ＩＩ）の臨界表面張力より小さい赤外線吸収組成物の精製方法である。【選択図】図１
2018177916.tif 000002
【特許請求の範囲】
【請求項１】
波長８００ｎｍ以上２０００ｎｍ以下の範囲に極大吸収波長を有する金属酸化物を含有する赤外線吸収組成物の精製方法において、
濾材（Ｉ）、及び上記濾材（Ｉ）の下流側に配置される濾材（ＩＩ）を有する濾過装置により上記赤外線吸収組成物を濾過する工程を備え、
上記濾材（Ｉ）の臨界表面張力が、上記濾材（ＩＩ）の臨界表面張力より小さい赤外線吸収組成物の精製方法。
【請求項２】
上記濾材（Ｉ）の孔径が、上記濾材（ＩＩ）の孔径より大きい請求項１に記載の赤外線吸収組成物の精製方法。
【請求項３】
上記金属酸化物が、セシウム酸化タングステン、錫ドープ酸化インジウム、錫ドープ酸化アンチモン、酸化亜鉛、酸化チタン、酸化インジウム、酸化錫、酸化アンチモン、ガラスセラミックス又はこれらの組み合わせを含む請求項１又は請求項２に記載の赤外線吸収組成物の精製方法。
【請求項４】
上記赤外線吸収組成物が、重合性化合物を含む請求項１、請求項２又は請求項３に記載の赤外線吸収組成物の精製方法。
【請求項５】
上記赤外線吸収組成物が、バインダーポリマーを含む請求項１から請求項４のいずれか１項に記載の赤外線吸収組成物の精製方法。
【請求項６】
上記濾材（Ｉ）及び上記濾材（ＩＩ）の主成分が、それぞれ、ポリアミド、ポリエチレン、ポリプロピレン又はポリテトラフルオロエチレンである請求項１から請求項５のいずれか１項に記載の赤外線吸収組成物の精製方法。
【請求項７】
上記濾材（Ｉ）の孔径が、０．０３μｍ以上０．５μｍ以下である請求項１から請求項６のいずれか１項に記載の赤外線吸収組成物の精製方法。
【請求項８】
上記濾材（ＩＩ）の孔径が、０．０１μｍ以上０．３μｍ以下である請求項１から請求項７のいずれか１項に記載の赤外線吸収組成物の精製方法。
【請求項９】
上記濾材（ＩＩ）の臨界表面張力が、２５ｍＮ／ｍ以上である請求項１から請求項８のいずれか１項に記載の赤外線吸収組成物の精製方法。
【請求項１０】
上記赤外線吸収組成物が、チオール化合物を含有する請求項１から請求項９のいずれか１項に記載の赤外線吸収組成物の精製方法。
【請求項１１】
上記濾過において、上記赤外線吸収組成物を濾過装置内で循環させる請求項１から請求項１０のいずれか１項に記載の赤外線吸収組成物の精製方法。
【請求項１２】
請求項１から請求項１１のいずれか１項に記載の精製方法を備える精製された赤外線吸収組成物の製造方法。
【発明の詳細な説明】
【技術分野】
【０００１】
本発明は、赤外線吸収組成物の精製方法及び赤外線吸収組成物の製造方法に関する。
【背景技術】
【０００２】
ビデオカメラ、デジタルカメラ、カメラ機能付き携帯電話等には、ＣＣＤ（Ｃｈａｒｇｅ−Ｃｏｕｐｌｅｄ  Ｄｅｖｉｃｅ）イメージセンサやＣＭＯＳ（Ｃｏｍｐｌｅｍｅｎｔａｒｙ  ＭＯＳ）イメージセンサ等の固体撮像素子が搭載されている。これらの固体撮像素子に備わるフォトダイオードの感度は、可視光領域から赤外線領域にわたる。このため、固体撮像素子においては、赤外線を遮断するためのフィルターが設けられている。この赤外線遮断フィルターにより、固体撮像素子の感度を人間の視感度に近づくように補正することができる。赤外線遮断フィルターは、その他窓材などにも用いられる。
【０００３】
上記赤外線遮断フィルターには、赤外線遮蔽剤としての顔料等、及び必要に応じさらに重合性化合物、バインダーポリマー等の各成分が含有されている（特許文献１参照）。上記赤外線遮断フィルターは、これらの成分及び溶媒を含む組成物の塗工などによって形成される。
【先行技術文献】
【特許文献】
【０００４】
【特許文献１】特開２０１３−２２８４３３号公報
【発明の概要】
【発明が解決しようとする課題】
【０００５】
上記のような赤外線遮断フィルター形成用の組成物に対しては、異物の除去や欠陥の低減等を目的として、濾過によって精製することが好ましいとされている。赤外線遮断フィルター中の異物や欠陥は、赤外線遮蔽性、コントラスト特性等に影響を与える。ここで、コントラスト特性とは、所定条件で光を入射させた際の透過光量の最小値と最大値との比（消光比）に関する特性をいう。この比が大きいほどコントラスト特性に優れ、このコントラスト特性は、顔料の分散性の低さや異物の存在などによって低下するとされている。
【０００６】
上記特許文献１には、濾過（フィルタリング）に関し、２回以上行ってもよいことが記載されている。具体的に特許文献１には、まず顔料等を含む分散液に対して孔径１．５μｍのポリプロピレン製濾材を用いて濾過し、その後、他の成分を加えたものに対して孔径６．０μｍの高密度ポリプロピレン製濾材を用いて濾過したことが実施例に記載されている。
【０００７】
このように複数回の濾過を行うと異物が十分に取り除かれるといった利点がある。しかし、１又は複数回の濾過により精製した組成物を長期間保存した場合、経時的に異物が増加し、コントラスト特性等が低下するという不都合があることを発明者らは知見した。なお、上記特許文献１においては、このような精製した組成物の経時安定性については考慮されていない。
【０００８】
本発明は、以上のような事情に基づいてなされたものであり、その目的は、十分に異物が取り除かれ、経時安定性も高い精製組成物を得ることができ、この精製組成物からは良好な赤外線遮蔽性及びコントラスト特性を兼ね備える赤外線遮断フィルターを得ることができる赤外線吸収組成物の精製方法及び赤外線吸収組成物の製造方法を提供することである。
【課題を解決するための手段】
【０００９】
上記課題を解決するためになされた発明は、波長８００ｎｍ以上２０００ｎｍ以下の範囲に極大吸収波長を有する金属酸化物を含有する赤外線吸収組成物の精製方法において、濾材（Ｉ）、及び上記濾材（Ｉ）の下流側に配置される濾材（ＩＩ）を有する濾過装置により上記赤外線吸収組成物を濾過する工程を備え、上記濾材（Ｉ）の臨界表面張力が、上記濾材（ＩＩ）の臨界表面張力より小さい赤外線吸収組成物の精製方法である。
【００１０】
上記課題を解決するためになされた別の発明は、当該精製方法を備える精製された赤外線吸収組成物の製造方法である。
【発明の効果】
【００１１】
本発明によれば、十分に異物が取り除かれ、経時安定性も高い精製組成物を得ることができ、この精製組成物からは良好な赤外線遮蔽性及びコントラスト特性を兼ね備える赤外線遮断フィルターを得ることができる赤外線吸収組成物の精製方法及び赤外線吸収組成物の製造方法を提供することができる。
【図面の簡単な説明】
【００１２】
【図１】本発明の一実施形態に係る赤外線吸収組成物の精製方法に用いられる濾過装置の模式図である。
【発明を実施するための形態】
【００１３】
以下、適宜図面を参照にしつつ、本発明の一実施形態に係る赤外線吸収組成物の精製方法及び赤外線吸収組成物の製造方法について詳説する。
【００１４】
＜赤外線吸収組成物の精製方法＞
本発明の一実施形態に係る赤外線吸収組成物の精製方法は、波長８００ｎｍ以上２０００ｎｍ以下の範囲に極大吸収波長を有する金属酸化物（以下、「［Ａ］金属酸化物」ともいう。）を含有する赤外線吸収組成物の精製方法において、
濾材（Ｉ）、及び上記濾材（Ｉ）の下流側に配置される濾材（ＩＩ）を有する濾過装置により上記赤外線吸収組成物を濾過する工程を備え、
上記濾材（Ｉ）の臨界表面張力が、上記濾材（ＩＩ）の臨界表面張力より小さい赤外線吸収組成物の精製方法である。
【００１５】
（赤外線吸収組成物）
先ず、当該精製方法に供せられる赤外線吸収組成物（未精製赤外線吸収組成物）について説明する。上記赤外線吸収組成物は、［Ａ］金属酸化物を含有する。上記赤外線吸収組成物は、［Ｂ］バインダーポリマー、［Ｃ］重合性化合物、［Ｄ］重合開始剤、［Ｅ］チオール化合物等をさらに含むことができる。また、上記赤外線吸収組成物は、通常、これらの各成分を分散又は溶解する［Ｆ］溶媒を含む。
【００１６】
（［Ａ］金属酸化物）
［Ａ］金属酸化物は、波長８００ｎｍ以上２０００ｎｍ以下の範囲に極大吸収波長を有する。［Ａ］金属酸化物は、粒子状であり、赤外線吸収組成物中に分散して存在する。［Ａ］金属酸化物は、赤外線遮蔽剤として機能する顔料である。
【００１７】
［Ａ］金属酸化物としては、セシウム酸化タングステン、錫ドープ酸化インジウム、錫ドープ酸化アンチモン、酸化亜鉛、酸化チタン、酸化インジウム、酸化錫、酸化アンチモン、ガラスセラミックス又はこれらの組み合わせを挙げることができる。これらの金属酸化物は、１種を単独で、又は２種以上を混合して用いることができる。
【００１８】
［Ａ］金属酸化物としては、これらの中でも、セシウム酸化タングステンが好ましい。セシウム酸化タングステンは、赤外線（特に波長が約８００ｎｍ以上１２００ｎｍ以下の赤外線）に対しては吸収が高く（すなわち、赤外線に対する遮蔽性が高く）、可視光に対しては吸収が低い赤外線遮蔽剤である。よって、セシウム酸化タングステンを用いることで、得られる赤外線遮断フィルターの良好な可視光透過性を維持しつつ、赤外線遮蔽性を高めることができる。
【００１９】
セシウム酸化タングステンは、例えば下記式（１）で表すことができる
ＣｓｘＷＯｙ  ・・・（１）
式（１）中、０．００１≦ｘ≦１．１である。２．２≦ｙ≦３．０である。
【００２０】
上記式（１）中のｘが０．００１以上であることにより、赤外線を十分に遮蔽することができる。ｘの下限は、０．０１が好ましく、０．１がより好ましい。一方、ｘが１．１以下であることにより、セシウム酸化タングステン中に不純物相が生成されることをより確実に回避することできる。ｘの上限は、１が好ましく、０．５がより好ましい。
【００２１】
上記式（１）中のｙが２．２以上であることにより、材料としての化学的安定性をより向上させることができる。ｙの下限は、２．５が好ましい。一方、ｙが３．０以下であることにより赤外線を十分に遮蔽することができる。
【００２２】
上記式（１）で表されるセシウム酸化タングステンの具体例としては、Ｃｓ０．３３ＷＯ３等を挙げることができる。
【００２３】
［Ａ］金属酸化物は微粒子であることが好ましい。［Ａ］金属酸化物の平均粒子径（Ｄ５０）の上限としては、５００ｎｍが好ましく、２００ｎｍがより好ましく、５０ｎｍがさらに好ましく、３０ｎｍがよりさらに好ましい。平均粒子径が上記上限以下であることによって、可視光透過性をより高めることができる。一方、製造時における取り扱い容易性などの理由から、［Ａ］金属酸化物の平均粒子径は、通常、１ｎｍ以上であり、１０ｎｍ以上であってもよい。
【００２４】
［Ａ］金属酸化物は、公知の方法によって合成することもできるが、市販品として入手可能である。例えば、セシウム酸化タングステンは、住友金属鉱山社の「ＹＭＦ−０２」等のセシウム酸化タングステン微粒子の分散物としても入手可能である。なお、市販品の分散物は、通常、［Ａ］金属酸化物及び分散媒に加え、分散剤が添加されている。この分散剤としては、例えば［Ａ］金属酸化物に対する吸着性を有する基を含むブロックと、分散媒に対する親和性を有するブロックを有するブロック共重合体などが用いられる。
【００２５】
上記赤外線吸収組成物における全固形分に占める［Ａ］金属酸化物の含有量の下限としては、１質量％が好ましく、５質量％がより好ましく、１０質量％がさらに好ましい。一方、この含有量の上限としては、７０質量％が好ましく、６５質量％がより好ましい。［Ａ］金属酸化物の含有量を上記範囲とすることで、得られる光学フィルターの可視光透過性と赤外線遮蔽性とがより良好なバランスとなる。
【００２６】
（［Ｂ］バインダーポリマー）
［Ｂ］バインダーポリマーは、上記赤外線吸収組成物から得られる赤外線遮断フィルター（赤外線遮蔽膜）における基材となる成分である。［Ｂ］バインダーポリマーとしては、特に限定されるものではないが、カルボキシ基、フェノール性水酸基等の酸性官能基を有する樹脂であることが好ましい。中でも、カルボキシ基を有する重合体（以下、「カルボキシ基含有重合体」とも称する。）が好ましい。カルボキシ基含有重合体としては、例えば、１個以上のカルボキシ基を有するエチレン性不飽和単量体（以下、「不飽和単量体（１）」とも称する。）と他の共重合可能なエチレン性不飽和単量体（以下、「不飽和単量体（２）」とも称する。）との共重合体を挙げることができる。
【００２７】
上記不飽和単量体（１）としては、例えば（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
【００２８】
上記不飽和単量体（２）としては、例えば
Ｎ−フェニルマレイミド、Ｎ−シクロヘキシルマレイミド等のＮ−位置換マレイミド、
スチレン、α−メチルスチレン、ｐ−ヒドロキシスチレン、ｐ−ヒドロキシ−α−メチルスチレン、ｐ−ビニルベンジルグリシジルエーテル、アセナフチレン等の芳香族ビニル化合物、
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングリコール（重合度２〜１０）メチルエーテル（メタ）アクリレート、ポリプロピレングリコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０２，６］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタン等の（メタ）アクリル酸エステル、
シクロヘキシルビニルエーテル、イソボルニルビニルエーテル、トリシクロ［５．２．１．０２，６］デカン−８−イルビニルエーテル、ペンタシクロペンタデカニルビニルエーテル、３−（ビニルオキシメチル）−３−エチルオキセタン等のビニルエーテル、
ポリスチレン、ポリメチル（メタ）アクリレート、ポリ−ｎ−ブチル（メタ）アクリレート、ポリシロキサン等の重合体分子鎖の末端にモノ（メタ）アクリロイル基を有するマクロモノマー等を挙げることができる。
【００２９】
また、［Ｂ］バインダーポリマーとしては、側鎖に（メタ）アクリロイル基等の重合性不飽和結合を有するカルボキシル基含有重合体を用いることもできる。また、ポリシロキサン等もバインダーポリマーとして用いることができる。
【００３０】
上記赤外線吸収組成物における全固形分に占める［Ｂ］バインダーポリマーの含有量の下限としては、１質量％が好ましく、５質量％がより好ましく、１０質量％がさらに好ましい。一方、この含有量の上限としては、７０質量％が好ましく、５０質量％がより好ましい。
【００３１】
（［Ｃ］重合性化合物）
［Ｃ］重合性化合物は、上記赤外線吸収組成物に良好な硬化性や得られる赤外線遮断フィルターの良好な耐熱性等を付与することができる成分である。［Ｃ］重合性化合物とは、２個以上の重合可能な基を有する化合物をいう。重合可能な基としては、例えばエチレン性不飽和基、オキシラニル基、オキセタニル基、Ｎ−アルコキシメチルアミノ基等を挙げることができる。［Ｃ］重合性化合物としては、２個以上の（メタ）アクリロイル基を有する化合物、及び２個以上のＮ−アルコキシメチルアミノ基を有する化合物が好ましく、２個以上の（メタ）アクリロイル基を有する化合物がより好ましい。［Ｃ］重合性化合物は、１種又は２種以上を混合して使用することができる。
【００３２】
２個以上の（メタ）アクリロイル基を有する化合物としては、脂肪族ポリヒドロキシ化合物と（メタ）アクリル酸との反応物等である多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートとの反応物等である多官能ウレタン（メタ）アクリレート、水酸基を有する（メタ）アクリレートと酸無水物との反応物等であるカルボキシル基を有する多官能（メタ）アクリレート等を挙げることができる。
【００３３】
ここで、上記脂肪族ポリヒドロキシ化合物としては、例えばエチレングリコール、プロピレングリコール、ポリエチレングリコール、ポリプロピレングリコール等の２価の脂肪族ポリヒドロキシ化合物や、グリセリン、トリメチロールプロパン、ペンタエリスリトール、ジペンタエリスリトール等の３価以上の脂肪族ポリヒドロキシ化合物を挙げることができる。上記水酸基を有する（メタ）アクリレートとしては、例えば２−ヒドロキシエチル（メタ）アクリレート、トリメチロールプロパンジ（メタ）アクリレート、ペンタエリスリトールトリ（メタ）アクリレート、ジペンタエリスリトールペンタ（メタ）アクリレート、グリセロールジメタクリレート等を挙げることができる。上記多官能イソシアネートとしては、例えばトリレンジイソシアネート、ヘキサメチレンジイソシアネート、ジフェニルメチレンジイソシアネート、イソホロンジイソシアネート等を挙げることができる。上記酸無水物としては、例えば無水こはく酸、無水マレイン酸、無水グルタル酸、無水イタコン酸、無水フタル酸、ヘキサヒドロ無水フタル酸等の二塩基酸の無水物や、無水ピロメリット酸、ビフェニルテトラカルボン酸二無水物、ベンゾフェノンテトラカルボン酸二無水物等の四塩基酸二無水物を挙げることができる。
【００３４】
２個以上の（メタ）アクリロイル基を有する化合物の具体例としては、例えばω−カルボキシポリカプロラクトンモノ（メタ）アクリレート、エチレングリコール（メタ）アクリレート、１，６−ヘキサンジオールジ（メタ）アクリレート、１，９−ノナンジオールジ（メタ）アクリレート、テトラエチレングリコールジ（メタ）アクリレート、ポリエチレングリコールジ（メタ）アクリレート、ポリプロピレングリコールジ（メタ）アクリレート、ビスフェノキシエタノールフルオレンジ（メタ）アクリレート、ジメチロールトリシクロデカンジ（メタ）アクリレート、２−ヒドロキシ−３−（メタ）アクリロイロキシプロピルメタクリレート、２−（２’−ビニロキシエトキシ）エチル（メタ）アクリレート、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（２−（メタ）アクリロイロキシエチル）フォスフェート、エチレンオキサイド変性ジペンタエリスリトールヘキサアクリレート、こはく酸変性ペンタエリスリトールトリアクリレート、ウレタン（メタ）アクリレート化合物等を挙げることができる。
【００３５】
２個以上の（メタ）アクリロイル基を有する化合物の中でも、多官能（メタ）アクリレートが好ましく、３個以上１０個以下の（メタ）アクリロイル基を有する多官能（メタ）アクリレートがより好ましい。具体的には、トリメチロールプロパントリアクリレート、ペンタエリスリトールトリアクリレート、ジペンタエリスリトールペンタアクリレート、及びジペンタエリスリトールヘキサアクリレートが好ましい。
【００３６】
２個以上のＮ−アルコキシメチルアミノ基を有する化合物としては、例えばメラミン構造、ベンゾグアナミン構造、ウレア構造を有する化合物等を挙げることができる。２個以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００３７】
上記赤外線吸収組成物における全固形分に占める［Ｃ］重合性化合物の含有量の下限としては、１質量％が好ましく、５質量％がより好ましく、１０質量％がさらに好ましい。一方、この含有量の上限としては、７０質量％が好ましく、５０質量％がより好ましい。
【００３８】
（［Ｄ］重合開始剤）
［Ｄ］重合開始剤は、光や熱の付与により、［Ｃ］重合性化合物の重合を開始させる成分である。［Ｄ］重合開始剤としては、光重合開始剤、熱重合開始剤等を挙げることができるが、光重合開始剤が好ましい。これにより、上記赤外線吸収組成物に感光性（感放射線性）を付与することができる。光重合開始剤とは、可視光線、紫外線、遠紫外線、電子線、Ｘ線等の放射線の露光により、［Ｃ］重合性化合物の重合を開始しうる活性種を発生する化合物をいう。［Ｄ］重合開始剤は、１種又は２種以上を混合して使用することができる。
【００３９】
［Ｄ］重合開始剤としては、例えばチオキサントン系化合物、アセトフェノン系化合物、ビイミダゾール系化合物、トリアジン系化合物、Ｏ−アシルオキシム系化合物、オニウム塩系化合物、ベンゾイン系化合物、ベンゾフェノン系化合物、α−ジケトン系化合物、多核キノン系化合物、ジアゾ系化合物、イミドスルホナート系化合物、オニウム塩系化合物等を挙げることができる。これらの中でも、チオキサントン系化合物、アセトフェノン系化合物、ビイミダゾール系化合物、トリアジン系化合物及びＯ−アシルオキシム系化合物が好ましく、Ｏ−アシルオキシム系化合物がより好ましい。
【００４０】
チオキサントン系化合物としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００４１】
アセトフェノン系化合物としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００４２】
ビイミダゾール系化合物としては、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等を挙げることができる。
【００４３】
なお、ビイミダゾール系化合物を用いる場合、水素供与体を併用することが、感度を改良することができる点で好ましい。ここでいう「水素供与体」とは、露光によりビイミダゾール系化合物から発生したラジカルに対して、水素原子を供与することができる化合物を意味する。水素供与体としては、例えば２−メルカプトベンゾチアゾール、２−メルカプトベンゾオキサゾール等のメルカプタン系水素供与体；４，４’−ビス（ジメチルアミノ）ベンゾフェノン、４，４’−ビス（ジエチルアミノ）ベンゾフェノン等のアミン系水素供与体を挙げることができる。
【００４４】
トリアジン系化合物としては、例えば特公昭５７−６０９６号公報、特開２００３−２３８８９８号公報の段落［００６３］〜［００６５］に記載の化合物を挙げることができる。
【００４５】
Ｏ−アシルオキシム系化合物としては、１，２−オクタンジオン−１−〔４−（フェニルチオ）フェニル〕−２−（Ｏ−ベンゾイルオキシム）、エタノン−１−［９−エチル−６−（２−メチルベンゾイル）−９Ｈ−カルバゾール−３−イル］−１−（Ｏ−アセチルオキシム）、エタノン−１−〔９−エチル−６−（２−メチル−４−テトラヒドロフラニルメトキシベンゾイル）−９Ｈ−カルバゾール−３−イル〕−１−（Ｏ−アセチルオキシム）、エタノン−１−〔９−エチル−６−｛２−メチル−４−（２，２−ジメチル−１，３−ジオキソラニル）メトキシベンゾイル｝−９Ｈ−カルバゾール−３−イル〕−１−（Ｏ−アセチルオキシム）等を挙げることができる。Ｏ−アシルオキシム系化合物の市販品としては、ＮＣＩ−８３１、ＮＣＩ−９３０（以上、株式会社ＡＤＥＫＡ社製））、ＯＸＥ−０３、ＯＸＥ−０４（以上、ＢＡＳＦ社製）等を使用することもできる。
【００４６】
光重合開始剤を用いる場合には、増感剤を併用することもできる。このような増感剤としては、例えば４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【００４７】
上記赤外線吸収組成物における全固形分に占める［Ｄ］重合開始剤の含有量の下限としては、０．１質量％が好ましく、１質量％がより好ましく、３質量％がさらに好ましい。一方、この含有量の上限としては、５０質量％が好ましく、３０質量％がより好ましい。
【００４８】
（［Ｅ］チオール化合物）
［Ｅ］チオール化合物は、上記組成物の熱安定性や、得られる赤外線遮断フィルターの可視光透過性、赤外線遮蔽性及びコントラスト特性に寄与する成分である。［Ｅ］チオール化合物は、１又は複数のチオール基（−ＳＨ）を有する化合物である。［Ｅ］チオール化合物は、複数のチオール基を有することが好ましい。
【００４９】
［Ｅ］チオール化合物としては、メルカプトカルボン酸と多価アルコールとのエステル化物が挙げられる。メルカプトカルボン酸としては、チオグリコール酸、３−メルカプトプロピオン酸、３−メルカプトブタン酸、３−メルカプトペンタン酸等を挙げることができる。多価アルコールとしては、エチレングリコール、テトラエチレングリコール、ブタンジオール、トリメチロールプロパン、ペンタエリスリトール、ジペンタエリスリトール、トリペンタエリスリトール、１，３，５−トリス（２−ヒドロキシエチル）シアヌレート、ソルビトール等を挙げることができる。
【００５０】
［Ｅ］チオール化合物の具体例としては、トリメチロールプロパントリス（３−メルカプトプロピオネート）、ペンタエリスリトールテトラキス（３−メルカプトプロピオネート）、テトラエチレングリコールビス（３−メルカプトプロピオネート）、ジペンタエリスリトールヘキサキス（３−メルカプトプロピオネート）、ペンタエリスリトールテトラキス（チオグリコレート）、１，４―ビス（３−メルカプトブチリルオキシ）ブタン、ペンタエリスリトールテトラキス（３−メルカプトブチレート）、１，３，５，−トリス（３−メルカブトブチルオキシエチル）−１，３，５−トリアジン−２，４，６（１Ｈ，３Ｈ，５Ｈ）−トリオン等を挙げることができる。［Ｅ］チオール化合物は、単独で又は２種以上を混合して使用することができる。
【００５１】
上記赤外線吸収組成物における全固形分に占める［Ｅ］チオール化合物の含有量の下限としては、０．１質量％が好ましく、０．３質量％がより好ましい。一方、この含有量の上限としては、３０質量％が好ましく、１０質量％がより好ましい。
【００５２】
（その他の成分等）
上記赤外線吸収組成物は、［Ａ］金属酸化物、［Ｂ］バインダーポリマー、［Ｃ］重合性化合物、［Ｄ］重合開始剤及び［Ｅ］チオール化合物以外のその他の成分（固形分）を含有していてもよい。
【００５３】
その他の成分としては、有機色素、界面活性剤、密着促進剤、酸化防止剤、紫外線吸収剤、分散剤（凝集防止剤）、残渣改善剤、現像性改善剤等を挙げることができる。
【００５４】
有機色素としては、フタロシアニン化合物、ジイミニウム化合物、スクアリリウム化合物、シアニン化合物、ナフタロシアニン化合物、クアテリレン化合物、アミニウム化合物、イミニウム化合物、アゾ化合物、アントラキノン化合物、ポルフィリン化合物、ピロロピロール化合物、オキソノール化合物、クロコニウム化合物、ヘキサフィリン化合物等を挙げることができる。
【００５５】
上記赤外線吸収組成物における全固形分に占める上記その他の成分の含有量の上限としては、例えば５０質量％が好ましいことがあり、２０質量％がより好ましいことがあり、１０質量％がより好ましいことがある。その他の成分の含有量を上記上限以下とすることで、得られる赤外線遮断フィルターの可視光透過性、赤外線遮蔽性及びコントラスト特性をより高めることなどができる。
【００５６】
（［Ｆ］溶媒）
上記赤外線吸収組成物は、通常、［Ｆ］溶媒（分散媒）を含有する液状組成物として調製される。［Ｆ］溶媒としては、他の成分を分散又は溶解し、かつこれらの成分と反応せず、適度の揮発性を有するものである限り、適宜に選択して使用することができる。
【００５７】
［Ｆ］溶媒としては、例えば
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類、
乳酸メチル、乳酸エチル等の乳酸アルキルエステル類、
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類、
ジアセトンアルコール等のケトアルコール類、
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類、
ジエチレングリコールジメチルエーテル、ジエチレングリコールメチルエチルエーテル、ジエチレングリコールジエチルエーテル、テトラヒドロフラン等の他のエーテル類、
メチルエチルケトン、２−ヘプタノン、３−ヘプタノン等の鎖状ケトン、シクロペンタノン、シクロヘキサノン等の環状ケトン等のケトン類、
プロピレングリコールジアセテート、１，３−ブチレングリコールジアセテート、１，６−ヘキサンジオールジアセテート等のジアセテート類、
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類、
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類、
トルエン、キシレン等の芳香族炭化水素類、
Ｎ，Ｎ−ジメチルホルムアミド、Ｎ，Ｎ−ジメチルアセトアミド、Ｎ−メチルピロリドン等のアミド又はラクタム類
等を挙げることができる。
【００５８】
上記赤外線吸収組成物における［Ｆ］溶媒の含有量は、特に限定されるものではない。上記赤外線吸収組成物における固形分濃度（［Ｆ］溶媒を除いた各成分の合計濃度）の下限としては、５質量％が好ましく、１０質量％がより好ましい。一方、この固形分濃度の上限としては、５０質量％が好ましく、４０質量％がより好ましい。固形分濃度を上記範囲とすることにより、分散性、安定性、塗布性等がより良好なものとなる。
【００５９】
（調製方法）
上記赤外線吸収組成物の調製方法としては、特に限定されず、各成分を混合することによって調製することができる。例えば、まず［Ａ］金属酸化物及び［Ｆ］溶媒を含有する分散液を調製し、この分散液に他の成分を添加し、混合する方法を採用することができる。このようにして調製された組成物が、濾過工程に供せられる。
【００６０】
（濾過装置）
当該精製方法に用いられる濾過装置について説明する。図１の濾過装置は、第１の濾過ユニット１１、第２の濾過ユニット１２、第１の三方バルブＢ１及び第２の三方バルブＢ２を備える。この濾過装置は、ポンプ等の動力により赤外線吸収組成物Ｘを循環させることで、回分式で赤外線吸収組成物Ｘを濾過することができる。なお、赤外線吸収組成物Ｘを循環させずに濾過を行ってもよい。
【００６１】
第１の濾過ユニット１１及び第２の濾過ユニット１２は、第１の三方バルブＢ１から第２の三方バルブＢ２への流路間にこの順に配置されている。すなわち、第１の濾過ユニット１１が上流側に、第２の濾過ユニット１２が下流側に配置されている。第１の濾過ユニット１１は、濾材（Ｉ）を有する。第２の濾過ユニット１２は、濾材（ＩＩ）を有する。濾材（Ｉ）及び濾材（ＩＩ）については、後に詳述する。
【００６２】
第１の三方バルブＢ１は、未濾過の赤外線吸収組成物Ｘを第１の濾過ユニット１１に供給する状態と、第１の濾過ユニット１１及び第２の濾過ユニット１２によって濾過され、循環された赤外線吸収組成物Ｘを再度第１の濾過ユニット１１に供給する状態とを切り替えるものである。
【００６３】
第２の三方バルブＢ２は、第１の濾過ユニット１１及び第２の濾過ユニット１２によって濾過され、精製された赤外線吸収組成物Ｙ（精製赤外線吸収組成物）を排出する状態と、第１の濾過ユニット１１及び第２の濾過ユニット１２によって濾過された赤外線吸収組成物Ｘを循環させて再度第１の濾過ユニット１１に供給する状態とを切り替えるものである。
【００６４】
第１の三方バルブＢ１及び第２の三方バルブＢ２は、特に限定されず、公知の種々の三方バルブを用いることができる。
【００６５】
このような濾過装置によれば、第１の三方バルブＢ１及び第２の三方バルブＢ２を適宜切り替えることにより、赤外線吸収組成物Ｘを循環させることができる。これによって、第１の濾過ユニット１１及び第２の濾過ユニット１２によるそれぞれ複数回の濾過を可能とする。
【００６６】
（濾材（Ｉ）及び濾材（ＩＩ））
濾材（Ｉ）は、上流側に配置される濾材である。一方、濾材（ＩＩ）は、下流側に配置される濾材である。濾材（Ｉ）の臨界表面張力は、濾材（ＩＩ）の臨界表面張力より小さい。臨界表面張力は、Ｚｉｓｍａｎプロットから求められる値であり、Ｚｉｓｍａｎプロットにおいて、接触角が０°すなわちｃｏｓθ＝１まで外挿したときの表面張力をいう。Ｚｉｓｍａｎプロットとは、既知の表面張力を有する種々の液体を用い、固体表面に対する接触角θを測定し、ｘ軸に表面張力を、ｙ軸に接触角の余弦関数値（ｃｏｓθ）をプロットしたものである。臨界表面張力が大きいということは、濡れ性が高いことを意味する。
【００６７】
当該精製方法においては、上流側に臨界表面張力の小さい濾材（Ｉ）を配置し、下流側に臨界表面張力の大きい濾材（ＩＩ）を配置していることにより、十分に異物が取り除かれ、経時安定性も高い精製組成物（精製された赤外線吸収組成物）を得ることができ、この精製組成物からは良好な赤外線遮蔽性及びコントラスト特性を兼ね備える赤外線遮断フィルターを得ることができる。このような効果が生じる理由は定かでは無いが、以下の理由が推測される。異物の原因の一つに［Ａ］金属酸化物由来の凝集物がある。［Ａ］金属酸化物由来の凝集物は、親水性が高いため、臨界表面張力の大きい濾材によって捕集されやすい。このため、上流側に臨界表面張力の大きい濾材を配置し、下流側に臨界表面張力の小さい濾材を配置すると、上記凝集物の捕捉能が高い上流側の濾材で上記凝集物の多くが捕集され、下流側の濾材での上記凝集物の捕集量が少なくなる。この場合、相対的に上流側の濾材の目詰まりが早期に生じやすくなる。濾材の目詰まりが生じた場合、濾過性能が損なわれる。また、目詰まりにより過剰に圧力が加わり、［Ａ］金属酸化物の凝集物が濾材から脱離する。さらに、過剰に圧力が加わった結果、［Ａ］金属酸化物表面に吸着していた分散剤の脱離が生じ、［Ａ］金属酸化物の凝集が生じやすくなる。このような理由により、精製された赤外線吸収組成物は、長期保存した場合の経時安定性が不十分となると推測される。これに対し、当該精製方法においては、上流側に臨界表面張力の小さい濾材（Ｉ）を配置し、下流側に、臨界表面張力が大きく凝集物の捕集能の高い濾材（ＩＩ）を配置することで、２つの濾材における凝集物の捕集量の均一化が図られている。このため、一方の濾材で早期に目詰まりが生じることが抑制され、２つの濾材が良好な状態を保って濾過を行うことができ、十分な異物の除去が可能となる。この結果、［Ａ］金属酸化物表面からの分散剤の脱離も抑制されるため、精製された赤外線吸収組成物中の［Ａ］金属酸化物の凝集も生じがたく、経時安定性も向上する。また、当該精製方法においては、２つの濾材が良好な状態で濾過を行うことができるため、精製された赤外線吸収組成物からは良好な赤外線遮蔽性及びコントラスト特性を兼ね備える赤外線遮断フィルターを得ることができる。なお、以上説明した内容は推測であり、上記推測された理由に基づいて効果が生じるものに本発明が限定されるものではない。
【００６８】
また、異物の他の原因として、［Ｃ］重合性化合物由来のゲル状物がある。このゲル状物は、親水性が低いため、臨界表面張力の小さい濾材（Ｉ）によって十分に捕集することができる。すなわち当該精製方法によれば、臨界表面張力の異なる少なくとも２つの濾材を用いることで、親水性の異なる［Ａ］金属酸化物由来の凝集物と［Ｃ］重合性化合物由来のゲル状物とを効果的に捕集することができる。
【００６９】
上記赤外線吸収組成物が［Ｂ］バインダーポリマーを含む場合、赤外線吸収組成物の粘度が高まる傾向にある。赤外線吸収組成物の粘度が高い場合、濾材の目詰まりが生じやすくなり、濾過性能の低下や、精製された赤外線吸収組成物の経時安定性が低下しやすくなる。そのため、上記赤外線吸収組成物が［Ｂ］バインダーポリマーを含む場合、一方の濾材で早期に目詰まりが生じることが抑制され、２つの濾材が良好な状態を保って濾過を行うことができるため、当該精製方法を採用する利点が大きい。
【００７０】
濾材（Ｉ）の孔径は、濾材（ＩＩ）の孔径より大きいことが好ましい。このように、上流側に配置した濾材（Ｉ）の孔径を相対的に大きくすることで、２つの濾材における捕集量のいっそうの均一化が達成される。一方の濾材で早期に目詰まりが生じることが抑制され、その結果、精製された組成物の経時安定性等をより高めることができる。なお、濾材の孔径は、濾材の公称値を採用することができる。また、濾材の孔径は、バブルポイント法（ＡＳＴＭ  Ｆ３１６−０３、ＪＩＳ  Ｋ  ３８３２：１９９０）により測定された値とすることができる。
【００７１】
濾材（Ｉ）及び濾材（ＩＩ）の主成分は、特に限定されず公知の樹脂等を用いることができる。濾材（Ｉ）及び濾材（ＩＩ）の主成分としては、それぞれ、ポリアミド、ポリエチレン、ポリプロピレン又はポリテトラフルオロエチレンであることが好ましい。これらの樹脂を用いることで、より十分に異物が取り除かれ、経時安定性もより高い精製組成物を得ることができる。また、この精製組成物から形成される赤外線遮断フィルターの赤外線遮蔽性及びコントラスト特性もより高めることができる。なお、「主成分」とは、質量基準で最も含有量が多い成分をいう。この主成分の含有量の下限としては、例えば５０質量％であり、９０質量％であってもよく、９５質量％であってもよい。また、濾材（Ｉ）と濾材（ＩＩ）とは、同じ材料から形成されていてもよいし、異なる材料で形成されていてもよい。濾材（Ｉ）と濾材（ＩＩ）とが同じ材料から形成されていても、加工方法等によって、臨界表面張力は異なる値となる。
【００７２】
（濾材（Ｉ））
濾材（Ｉ）の臨界表面張力の下限としては、１５ｍＮ／ｍが好ましく、２０ｍＮ／ｍがより好ましく、２５ｍＮ／ｍがさらに好ましい。一方、濾材（Ｉ）の臨界表面張力の上限としては、５０ｍＮ／ｍが好ましく、４０ｍＮ／ｍがより好ましく、３５ｍＮ／ｍがさらに好ましい。濾材（Ｉ）の臨界表面張力を上記範囲とすることで、［Ａ］金属酸化物由来の凝集物の捕集能が適度に抑えられ、目詰まりの発生を抑制することができる。また、［Ｃ］重合性化合物由来のゲル状物の十分な捕集能を発揮することができる。
【００７３】
濾材（Ｉ）の孔径の下限としては、０．０３μｍが好ましく、０．０５μｍがより好ましく、０．０８μｍがさらに好ましく、０．１μｍがよりさらに好ましく、０．１５μｍがよりさらに好ましいこともある。一方、この上限としては、０．５μｍが好ましく、０．４μｍがより好ましく、０．３μｍがさらに好ましい。濾材（Ｉ）の孔径を上記下限以上とすることで、［Ａ］金属酸化物に由来する異物の捕集能が適度に抑えられ、目詰まりの発生を抑制することができる。一方、濾材（Ｉ）の孔径を上記上限以下とすることで、十分な量の［Ｃ］重合性化合物由来のゲル状物等を捕集することができる。
【００７４】
濾材（Ｉ）の主成分としては、ポリプロピレン及びポリテトラフルオロエチレンが好ましく、ポリテトラフルオロエチレンがより好ましい。濾材（Ｉ）の主成分としてこれらの樹脂を用いることで、［Ａ］金属酸化物由来の凝集物を適度に捕集しつつ、［Ｃ］重合性化合物由来のゲル状物のより効率的な捕集が可能となる。
【００７５】
（濾材（ＩＩ））
濾材（ＩＩ）の臨界表面張力の下限としては、２５ｍＮ／ｍが好ましく、５０ｍＮ／ｍがより好ましく、７０ｍＮ／ｍがさらに好ましい。濾材（ＩＩ）の臨界表面張力を上記下限以上とすることで、十分に［Ａ］金属酸化物に由来する異物を捕集することができる。一方、濾材（ＩＩ）の臨界表面張力の上限としては、例えば１５０ｍＮ／ｍであり、１００ｍＮ／ｍであってもよい。
【００７６】
濾材（ＩＩ）の臨界表面張力と濾材（Ｉ）の臨界表面張力との差（濾材（ＩＩ）の臨界表面張力−濾材（Ｉ）の臨界表面張力）としては特に限定されないが、下限としては、１ｍＮ／ｍが好ましく、２ｍＮ／ｍがより好ましく、１０ｍＮ／ｍがさらに好ましく、２０ｍＮ／ｍがよりさらに好ましく、４０ｍＮ／ｍがよりさらに好ましい。一方、この差の上限としては、例えば１００ｍＮ／ｍであってよく、８０ｍＮ／ｍであってもよく、６０ｍＮ／ｍであってもよい。臨界表面張力差が上記範囲であることで、２つの濾材の捕集能がより均一化され、また各濾材における異物等の適度な捕集能等がより良好に発揮される。
【００７７】
濾材（ＩＩ）の孔径の下限としては、０．０１μｍが好ましく、０．０３μｍがより好ましく、０．０８μｍがさらに好ましい。一方、この上限としては、０．３μｍが好ましく、０．２μｍがより好ましく、０．１５μｍがさらに好ましい。濾材（ＩＩ）の孔径を上記下限以上とすることで、圧力損失を抑え、また、濾材（ＩＩ）の早期の目詰まりの発生を抑制することができる。一方、濾材（ＩＩ）の孔径を上記上限以下とすることで、十分な量の［Ａ］金属酸化物由来の凝集物等を捕集することができる。
【００７８】
濾材（Ｉ）の孔径と濾材（ＩＩ）の孔径との差（濾材（Ｉ）の孔径−濾材（ＩＩ）の孔径）の下限としては、例えば０．０１μｍであり、０．０３μｍが好ましく、０．０７μｍがより好ましい。一方、この差の上限としては、例えば０．３μｍであり、０．２μｍが好ましく、０．１５μｍがより好ましい。孔径差が上記範囲であることで、圧力損失の抑制効果や、各濾材における異物等の適度な捕集能等がより良好に発揮される。また、２つの濾材の捕集能がより均一化され、一方の濾材の早期の目詰まりの発生を抑制することができる。
【００７９】
濾材（ＩＩ）の主成分としては、ポリアミド及びポリエチレンが好ましく、ポリアミドがより好ましい。濾材（ＩＩ）の主成分としてこれらの樹脂を用いることで、［Ａ］金属酸化物に由来する異物のより効率的な捕集が可能となる。
【００８０】
（濾過工程）
当該精製方法の濾過工程は、上述した濾過装置により上記未精製の赤外線吸収組成物を濾過する工程である。
【００８１】
上記濾過においては、上記赤外線吸収組成物を濾過装置内で循環させることが好ましい。このように循環濾過を行うことで、異物をより十分に除去することができ、得られる赤外線遮断フィルターの赤外線遮蔽性、コントラスト特性等をより良好なものとすることができる。
【００８２】
上記濾過は、自然濾過、減圧濾過、加圧濾過等のいずれでもよい。なお、濾過圧力としては、例えば０．００１ＭＰａ以上１ＭＰａ以下とすることができる。
【００８３】
＜赤外線吸収組成物の製造方法＞
本発明の一実施形態に係る赤外線吸収組成物の製造方法は、上述した精製方法を備える精製された赤外線吸収組成物の製造方法である。
【００８４】
当該製造方法は、具体的には、
（未精製の）赤外線吸収組成物を調製する工程、及び
得られた（未精製の）赤外線吸収組成物を濾過する工程
を備えることができる。
【００８５】
具体的な赤外線吸収組成物の調製方法及び赤外線吸収組成物の濾過方法は上述したとおりである。
【００８６】
当該製造方法によれば、十分に異物が取り除かれ、経時安定性も高い精製された赤外線吸収組成物を得ることができる。そのため、この精製された赤外線吸収組成物からは、良好な赤外線遮蔽性及びコントラスト特性を兼ね備える赤外線遮断フィルターを得ることができる。すなわち、このように精製して得られた赤外線吸収組成物は、赤外線遮断フィルターの材料として好適である。
【００８７】
赤外線遮断フィルターは、例えば以下の方法によって形成することができる。まず、支持体上に、上記精製された赤外線吸収組成物を塗布した後、プレベークを行って溶媒を蒸発させ、塗膜を形成する。次いで、この塗膜を露光したのち、現像液を用いて現像して、塗膜の非露光部を溶解除去する。その後、ポストベークすることにより、所定形状にパターニングされた赤外線遮断フィルターが得られる。なお、上記赤外線吸収組成物が、［Ｃ］重合性化合物及び［Ｄ］重合開始剤を含有しない場合は、露光等の硬化処理を行わなくてもよい。また、現像処理を行わなくてもよく、この場合、パターニングされていない赤外線遮断フィルターを形成することができる。
【００８８】
赤外線遮断フィルターは、固体撮像素子等の光学装置などに好適に用いられる。固体撮像素子等の光学素子に用いられる場合、赤外線遮断フィルターは、一構成部材として、固体撮像素子等の光学素子に組み込まれているものであることが好ましい。この場合、赤外線遮断フィルターは、膜単体で光学フィルターとして機能する。光学素子に赤外線遮断フィルターが組み込まれていることで、大きなプロセスマージンを獲得することなどができ好ましい。一方、上記赤外線遮断フィルターとしては、透明基板の表面に上記赤外線吸収組成物から形成された遮蔽膜が積層されてなるものであってもよい。
【００８９】
固体撮像素子は、一般的に、複数のフォトダイオードが配置される層、カラーフィルター、及びマイクロレンズがこの順に積層されてなる構造を有する。また、これらの層間には、平坦化層が設けられていてもよい。当該固体撮像素子においては、マイクロレンズ側から光が入射する。入射光は、マイクロレンズ及びカラーフィルターを透過し、フォトダイオードに到達する。なお、カラーフィルターについては、例えばＲ（赤）、Ｇ（緑）及びＢ（青）のフィルターのそれぞれにおいて、特定の波長範囲の光のみが透過するよう構成されている。
【００９０】
固体撮像素子において、赤外線遮断フィルターは、マイクロレンズの外面側、マイクロレンズとカラーフィルターとの間、カラーフィルターと複数のフォトダイオードが配置される層との間などに設けられることができる。赤外線遮断フィルターは、マイクロレンズとカラーフィルターとの間又はカラーフィルターとフォトダイオードとの間に積層されることが好ましい。なお、赤外線遮断フィルターと、マイクロレンズ、カラーフィルター、フォトダイオード等との間には、さらに別の層（平坦化層等）が設けられていてもよい。
【００９１】
固体撮像素子の具体例としては、カメラモジュールとしてのＣＣＤやＣＭＯＳなどが挙げられる。当該固体撮像素子は、デジタルスチルカメラ、携帯電話用カメラ、デジタルビデオカメラ、ＰＣカメラ、監視カメラ、自動車用カメラ、携帯情報端末、パソコン、ビデオゲーム、医療機器等に有用である。
【００９２】
＜その他の実施形態＞
本発明の赤外線吸収組成物の精製方法及び赤外線吸収組成物の製造方法は、上記実施の形態に限定されるものではない。例えば、濾過装置は、図１に示した構成のものに限定されず、種々の構成のものを採用することができる。
【００９３】
また、濾過装置として、濾材（Ｉ）及び濾材（ＩＩ）に加え、第３の濾材（ＩＩＩ）を備える装置を用いてもよい。この場合、濾材（ＩＩＩ）は、濾材（ＩＩ）よりも下流側に配置するものとする。濾材（ＩＩＩ）の臨界表面張力は、濾材（ＩＩ）の臨界表面張力よりも大きいことが好ましい。また、濾材（ＩＩＩ）の孔径は、濾材（ＩＩ）の孔径以下であることが好ましい。このような濾材（ＩＩＩ）を設けることで、異物の除去性能を高めることなどができる。なお、好適な濾材（ＩＩＩ）としては、上述した濾材（ＩＩ）と同様とすることができる。
【００９４】
また、例えば濾材（Ｉ）及び濾材（ＩＩ）を繰り返し設けたものや、濾材（Ｉ）、濾材（ＩＩ）及び濾材（ＩＩＩ）を繰り返し設けたものなど、多段の濾材を設けた濾過装置を用いてもよい。このようにすることで、異物の除去性能を高めることができる。ここで、当該精製方法における赤外線吸収組成物の濾材通過回数（濾過回数）の下限は、２回であるが、３回であってもよく、４回であってもよい。一方、この濾材の通過回数の上限としては、例えば２０回であり、８回であってもよい。通過回数を上記上限以下とすることで、過剰な［Ａ］金属酸化物の捕集を抑えることができる。なお、図１の濾過装置を循環させずに使用した場合、濾材（Ｉ）と濾材（ＩＩ）とをそれぞれ１回ずつ通過するため、濾材通過回数は２回となる。
【実施例】
【００９５】
以下、本発明を実施例に基づいて具体的に説明するが、本発明はこれらの実施例に限定されるものではない。
【００９６】
実施例及び比較例で用いた濾材は、以下の通りである。下記ポリアミド、ＰＥ（ポリエチレン）、ＰＴＦＥ（ポリテトラフルオロエチレン）及びＰＰ（ポリプロピレン）は、各濾材の主成分である。また、孔径及び臨界表面張力は、各製品の公称値である。
・ポリアミド：日本ポール社の「ウルチポアＮ６６」、孔径０．０４μｍ、０．１μｍ又は０．２μｍ、臨界表面張力７７ｍＮ／ｍ
・ＰＥ：日本インテグリス社の「マクロガードＵＰＥフィルタ」、孔径０．１μｍ又は０．２μｍ、臨界表面張力３１ｍＮ／ｍ
・ＰＴＦＥ：日本ポール社の「エンフロン」、孔径０．１μｍ又は０．２μｍ、臨界表面張力２８ｍＮ／ｍ
・ＰＰ：キッツマイクロフィルター社の「ユニポア・ポリフィックス」、孔径０．０５μｍ、０．１μｍ又は０．２μｍ、臨界表面張力２９ｍＮ／ｍ
【００９７】
［調製例１］
［Ａ］金属酸化物としてのセシウム酸化タングステン分散液（住友金属社の「ＹＭＦ−０２Ａ」）１００質量部（セシウム酸化タングステン含有量１８．５％）、
［Ｂ］バインダーポリマーとしての共重合体溶液（ベンジルメタクリレート／スチレン／Ｎ−フェニルマレイミド／２−ヒドロキシエチルメタクリレート／２−エチルヘキシルメタクリレート／メタクリル酸＝１４／１０／１２／１５／２９／２０（質量比）の共重合体、酸価１３０ｍｇＫＯＨ／ｇ、プロピレングリコールモノメチルエーテルアセテートの３３．９質量％溶液）１１．７３質量部、
［Ｃ］重合性化合物としてのジペンタエリスリトールヘキサアクリレート３．９８質量部、
［Ｄ］重合開始剤としてのＯ−アシルオキシム系化合物（ＡＤＥＫＡ社の「ＮＣＩ−９３０」）０．５３質量部、
［Ｅ］チオール化合物としてのペンタエリスリトールテトラキス（３−メルカプトプロピオネート）（ＳＣ有機化学社製）３．００質量部、及び
［Ｆ］溶媒としてのプロピレングリコールモノメチルエーテルアセテート６８．７５質量部
を混合し、未精製の赤外線吸収組成物を得た。
【００９８】
［実施例１〜９及び比較例１〜８］
表１に記載の濾材（臨界表面張力・孔径）を用い、表１の濾過繰り返し回数にて、上記調製した赤外線吸収組成物を濾過した。これにより、精製された赤外線吸収組成物を得た。なお、濾過は、濾材１及び濾材２の順、又は濾材１、濾材２及び濾材３の順に行った。また、表１中の濾過繰り返し回数とは、濾材１及び濾材２、又は濾材１〜濾材３の繰り返し回数を指す。例えば実施例４（濾過繰り返し回数２）では、濾材１、濾材２、濾材１及び濾材２の順で濾過を行った。
【００９９】
＜評価＞
上記実施例及び比較例として精製した赤外線吸収組成物について、以下の評価を行った。評価結果を表１に示す。
【０１００】
（赤外線遮蔽性）
ガラス基板に赤外線吸収組成物をスピナーを用いて塗布し、膜厚が１μｍの塗膜を形成した。分光光度計（ＪＡＳＣＯ社の「Ｖ−７３００」）を用いて、塗膜の波長１２００ｎｍの透過率を測定した。この透過率が低いほど、赤外線遮蔽性が良好である。上記透過率に基づき、以下の基準で赤外線遮蔽性を評価した。
Ａ：１０％未満
Ｂ：１０％以上１５％未満
Ｃ：１５％以上
【０１０１】
（コントラスト特性）
ガラス基板に赤外線吸収組成物をスピナーを用いて塗布し、膜厚が１μｍの塗膜を形成した。コントラスト計（ＴＵＢＯＳＡＫＡ社製の「ＣＴ−１ＢＡ」）を用い、塗膜のコントラスト値を測定した。このコントラスト値が高いほど、コントラスト特性が良好である。上記コントラスト値に基づき、以下の基準でコントラスト特性を評価した。
Ａ：１０，０００以上
Ｂ：  ５，０００以上１０，０００未満
Ｃ：  ５，０００未満又は測定不可
【０１０２】
（異物除去性）
ガラス基板に赤外線吸収組成物をスピナーを用いて塗布し、膜厚が１μｍの塗膜を形成した。欠陥／異物検査装置（ＫＬＡ−Ｔｅｎｃｏｒ社の「ＫＬＡ  ２３５１」）を用いて、塗膜の欠陥密度（Ｄｅｆｅｃｔ  ｄｅｎｓｉｔｙ）を測定した。この欠陥密度の値が小さいほど、異物除去性が高い、すなわち異物が十分に除去されていると判断できる。上記欠陥密度に基づき、以下の基準で異物除去性を評価した。
Ａ：１０／ｃｍ２以下
Ｂ：１０／ｃｍ２超５０／ｃｍ２以下
Ｃ：５０／ｃｍ２超
【０１０３】
（経時安定性：コントラスト特性及び異物量の経時変化評価）
精製した赤外線吸収組成物を１週間放置した。１週間経過後の精製した赤外線吸収組成物について、上記コントラスト特性と同様の方法及び基準にて、コントラスト特性を評価した。また、１週間経過後の精製した赤外線吸収組成物について、上記異物除去性の方法及び基準にて、異物量について評価した。
【０１０４】
【表１】
2018177916.tif 000003
【０１０５】
表１に示されるように、実施例１〜９で精製した赤外線吸収組成物は、異物が十分に取り除かれており、赤外線遮蔽性及びコントラスト特性を兼ね備える赤外線遮断フィルターが得られた。また、実施例１〜９で精製した赤外線吸収組成物は、経時安定性も高いことがわかる。すなわち、１週間放置後の精製組成物もコントラスト特性が良好であり、異物量の増加も少なかった。一方、１種類の濾材のみを用いた比較例１〜４、臨界表面張力の大きい濾材を上流側に用いた比較例５〜７、及び臨界表面張力の等しい濾材を用いた比較例８のいずれにおいても、精製された赤外線吸収組成物は、経時安定性等が低いものであった。
【産業上の利用可能性】
【０１０６】
本発明は、赤外線遮断フィルターの材料となる赤外線吸収組成物の製造等に好適に用いることができる。
【符号の説明】
【０１０７】
１１  第１の濾過ユニット
１２  第２の濾過ユニット
Ｂ１  第１の三方バルブ
Ｂ２  第２の三方バルブ
Ｘ    赤外線吸収組成物
Ｙ    精製された赤外線吸収組成物
【図１】
2018177916.tif 000004